(57)【要約】【課題】接着剤層、接着シート等を用いることなく従来の化粧板と同様な工程・装置で製造でき、加工も容易な、磁石を用いてメモ用紙や印刷物のような紙片を係止することができる熱硬化性樹脂化粧板及びそれに使用される磁性紙を提供する。【解決手段】メラミン樹脂を含浸したメラミン樹脂含浸紙、メラミン樹脂を含浸したメラミン樹脂含浸化粧紙、磁性体粉末、好ましくはソフトフェライトをパルプ繊維１００重量部に対して１００〜３００重量部混抄した磁性紙に熱硬化性樹脂を含浸した樹脂含浸磁性紙、及びフェノール樹脂を含浸したフェノール樹脂含浸コア紙を順次積層し、熱圧プレスにより一体成形化する。【選択図】図１
2005273023.tif 000002
【特許請求の範囲】
【請求項１】
パルプ繊維１００重量部に対して磁性体粉末を１００〜３００重量部添加し湿式抄紙してなることを特徴とする磁性紙。
【請求項２】
磁性体がソフトフェライトである請求項１記載の磁性紙。
【請求項３】
コア基材の少なくとも片面に、請求項１又は２記載の磁性紙に熱硬化性樹脂を主な成分とする樹脂液を含浸した樹脂含浸磁性紙を積層し、熱圧成形してなることを特徴とする積層板。
【請求項４】
化粧紙に熱硬化性樹脂を主な成分とする樹脂液を含浸した樹脂含浸化粧紙と、少なくとも該樹脂含浸化粧紙の直下に、請求項１又は２記載の磁性紙に熱硬化性樹脂を主な成分とする樹脂液を含浸した樹脂含浸磁性紙を１枚配し、積層成形してなることを特徴とする熱硬化性樹脂化粧板。
【請求項５】
該樹脂含浸化粧紙の上に、更に、表面紙に熱硬化性樹脂を主な成分とする樹脂液を含浸した樹脂含浸表面紙を配したものである、請求項４記載の熱硬化性樹脂化粧板。
【発明の詳細な説明】
【技術分野】
【０００１】
本発明は、家具やシステムキッチン等の内装材の表面材として使用される、特に、磁石を用いてメモ用紙や印刷物のような紙片を係止することができる積層板及び熱硬化性樹脂化粧板、並びにそれらに使用する磁性紙に関する。
【背景技術】
【０００２】
メラミン化粧板は、その化学・物理的耐久性、意匠性等の優れた特性から、家具やシステムキッチン等の内装材の表面材として広く使用されている。日常生活の中で、メモ用紙や印刷物のような紙を表面材へ係止し使用する場面は多い。このため、磁石で紙等を表面に係止できる、金属板、金属シート等の磁性体シートを挿入した化粧板が開発されている（特許文献１）。
しかしながら、磁性体シートを挿入した場合、該シートとメラミン部分との接着性が悪く、該シートの片面あるいは両面に、接着樹脂層あるいは接着シート等を使用しなければならず、積層工程が多くなり生産性に劣るという問題があった。更に、化粧板製造後の加工工程においてもカットが容易でなく、また、ポストフォーム加工時に亀裂が生じやすいという問題があった。
【０００３】
一方、鉄粉等の磁性体粉末を熱可塑性合成樹脂、パルプ等に、混練あるいは混抄したシートは報告されている（パルプに混抄したものとしては特許文献２）おり、熱可塑性樹脂には磁性体粉末を大量に混練したシートの報告はあるが、パルプに大量に抄き込んだ紙の報告はなく、また、これらをメラミン化粧板のコア紙として使用した報告もない。
【特許文献１】特開平７−１４８８８４号公報、同１１−５８６０１号公報、特開２００１−１６６７１９号公報
【特許文献２】実公昭４１−１６４１０号公報、実開昭５０−１１１４０９号公報、特開２０００−２４３６１２号公報
【発明の開示】
【発明が解決しようとする課題】
【０００４】
本発明は、かかる従来技術に鑑み検討されたもので、接着剤層、接着シート等を用いることなく、加工も容易な、磁石を用いてメモ用紙や印刷物のような紙片を係止することができる積層板及び熱硬化性樹脂化粧板、並びにびそれらに使用される磁性紙を提供することを課題とする。
【課題を解決するための手段】
【０００５】
本発明は、特定の磁性紙を使用することを最も主要な特徴とする。
すなわち請求項１記載の発明は、パルプ繊維１００重量部に対して磁性体粉末を１００〜３００重量部添加し湿式抄紙してなることを特徴とする磁性紙である。
また、請求項２記載の発明は、磁性体がソフトフェライトである請求項１記載の磁性紙である。
更に、請求項３記載の発明は、コア基材の少なくとも片面に、請求項１又は２記載の磁性紙に熱硬化性樹脂を主な成分とする樹脂液を含浸した樹脂含浸磁性紙を積層し、熱圧成形してなることを特徴とする積層板である。
更に又、請求項４記載の発明は、化粧紙に熱硬化性樹脂を主な成分とする樹脂液を含浸した樹脂含浸化粧紙と、少なくとも該樹脂含浸化粧紙の直下に、請求項１又は２記載の磁性紙に熱硬化性樹脂を主な成分とする樹脂液を含浸した樹脂含浸磁性紙を１枚配し、積層成形してなることを特徴とする熱硬化性樹脂化粧板である。
更に、請求項５記載の発明は、該樹脂含浸化粧紙の上に、更に、表面紙に熱硬化性樹脂を主な成分とする樹脂液を含浸した樹脂含浸表面紙を配したものである、請求項４記載の熱硬化性樹脂化粧板である。
【発明の効果】
【０００６】
本発明の磁性紙は磁性体を混抄したものであり、通常用いられているコア紙と取り扱い等が何等変わるところがなく、接着も優れるために接着剤、接着シート等を必要とせず、特別な設備等を用いることなく従来と同様に製造できる。また、カットやポストフォーム加工等も良好であるとともに、磁石を用いてメモ用紙や印刷物等の紙片を係止することができる。
【発明を実施するための最良の形態】
【０００７】
以下本発明を詳細に説明する。
本発明の磁性紙は、パルプ繊維に磁性体粉末を混抄したものである。用いられるパルプ繊維としては、通常のコア紙に用いられるパルプであれば制限はないが、特に天然のパルプ繊維が好ましく、例えば、針葉樹晒しクラフトパルプ（ＮＢＫＰ）、広葉樹晒しクラフトパルプ（ＬＢＫＰ）、針葉樹晒しサルファイトパルプ（ＮＢＳＰ）、広葉樹晒しサルファイトパルプ（ＬＢＳＰ）、砕木パルプ（ＧＰ）等を例示することができる。叩解度は、含浸性、強度の点から、ｃ．ｓ．ｆ．４００〜６００ｍｌにすることが望ましい。
【０００８】
また、磁性体としては、合金磁石（アルニコ磁石など）、フェライト磁石、希土類磁石等が挙げられるが、安価で磁気特性のあるフェライト磁石（磁性をもつ金属酸化物の総称）が望ましい。フェライト磁石には、少々の外部磁場では磁化は変化しないが、磁化された後で外部磁場を取り去っても磁化を残すハードフェライト（硬磁性体）と、外部磁場を取り去ると磁化を失って、元の状態に戻るソフトフェライト（軟磁性体）があるが、磁化した磁性体が製紙設備への張り付き、計測機器の誤作動を引き起こす可能性もあることから、ソフトフェライトが好ましい。
また、積層板や熱硬化性化粧板にした時の磁石の張り付きを強くする為には、飽和磁束密度の高い軟磁性体を用いることがより好ましい。
【０００９】
磁性体粉末は、パルプ繊維１００重量部に対して、１００〜３００重量部添加される。磁性体粉末がこれより少ないと磁力が不足する場合があり、またこれを越えて用いるとコア紙としての特性が劣る場合があり、好ましくない。
磁性体粉末の粒径は、１５μｍ以下、好ましくは７μｍ以下である。これより粒径が大きいと、磁性体粉末が脱落することがあり、好ましくない。
【００１０】
磁性紙は公知の方法により抄造することができる。すなわち、叩解したパルプスラリーに磁性体粉末を添加分散させて調成種を得、これを長網多筒型抄造機、長網ヤンキー型抄紙機、あるいは丸網抄紙機等にて、分散、脱水、乾燥させてシート状の磁性紙を得ることができる。
パルプスラリー中には磁性体の定着性向上と樹脂含浸時での湿潤紙力増強を目的として薬品を添加することが出来る。内添薬品としては、ポリアミドポリアミンエピクロロヒドリン樹脂などのカチオン性の水溶性高分子、硫酸バンドの様なカチオン性凝結剤、カルボキシメチルセルロースなどのアニオン性の水溶性高分子、ｐＨ調整としてのアルミン酸ソーダ等を例示することが出来る。
磁性紙の坪量は、磁性体粉末の種類、添加量等によっても異なるが、１００〜３００ｇ／ｍ２程度である。また、透気度は含浸性、強度の点から、５〜３０秒程度が好ましい。
【００１１】
樹脂含浸磁性紙は、得られた磁性紙に、熱硬化性樹脂を主な成分とする樹脂液を含浸したものである。用いられる熱硬化性樹脂としては、メラミン樹脂、尿素樹脂、グアナミン樹脂、ジアリルフタレート樹脂、アクリル樹脂、エポキシ樹脂等を例示することができるが、中でもメラミン樹脂が好ましい。
含浸率は、数１で示される算出方法で３０〜２００％とすることが望ましい。
【００１２】
【数１】
2005273023.tif 000003
【００１３】
含浸方法は公知の方法、例えばバーコーター法、スクイズ法等で十分である。
樹脂含浸磁性紙の坪量は、１５０〜４００ｇ／ｍ２程度である。
【００１４】
本発明で用いられる樹脂含浸表面紙、樹脂含浸化粧紙、コア材は、通常の積層体や熱硬化性樹脂化粧板に用いられるものが用いられる。
すなわち、樹脂含浸表面紙としては、坪量２０〜９０ｇ／ｍ２で、α−セルロース成分の多い木材パルプ繊維が好ましく用いられ、抄紙後、熱硬化性樹脂を主な成分とする樹脂液を含浸し、乾燥したもので、加熱加圧成形後に無色透明性の高いものが特に好ましい。用いられる熱硬化性樹脂としては、メラミン樹脂、尿素樹脂、グアナミン樹脂、ジアリルフタレート樹脂等を例示することができ、含浸する際には水、有機溶剤にて希釈し、粘度調整される。
含浸率は数１で示される算出方法で１００〜４００％とするのが好ましい。
【００１５】
樹脂含浸化粧紙としては、坪量３０〜１６０ｇ／ｍ２で、α−セルロース成分の多い木材パルプ繊維に、酸化チタン及び／又は顔料がパルプ繊維１００重量部に対して１〜８０重量部含有され、熱硬化性樹脂を主な成分とする樹脂液を含浸し、乾燥したものである。用いられる熱硬化性樹脂としては、前記と同様の熱硬化性樹脂が挙げられ、含浸率は数１で示される算出方法で５０〜２００％とするのが好ましい。
酸化チタンは、白顔料としてのみならず、光散乱性が高い事から化粧紙に不透明性を付与する。一方、顔料としては、酸化鉄、酸化亜鉛、クロム酸鉛、コバルトブルーなどの無機顔料あるいはアゾ顔料、フタロシアニン顔料、キナクドリン顔料などの有機顔料を例示することができ、これら顔料は化粧紙に色相を付けるとともに酸化チタンと同様不透明性を付与する。
印刷紙には、印刷が施されても良い。
【００１６】
本発明で用いられるコア材としては、合板、ＭＤＦ、パーティクルボードなどの木質系基材、石膏ボード、珪カル板などの無機質系基材、アルミニウムの如き金属製基材、樹脂含浸コア紙などが挙げられるが、耐熱性、耐水性、強度などに優れる樹脂含浸コア紙が好ましく、樹脂含浸コア紙は、坪量１５０〜２５０ｇ／ｍ２のクラフト紙に熱硬化性樹脂を主な成分とする樹脂液を含浸し、乾燥したものである。用いられる熱硬化性樹脂としては、メラミン樹脂、尿素樹脂、グアナミン樹脂、フェノール樹脂、不飽和ポリエステル樹脂、ジアリルフタレート樹脂などが挙げられ、含浸率は５０〜２００％でよい。
【００１７】
本発明の積層板及び熱硬化性樹脂化粧板において、樹脂含浸表面紙、樹脂含浸化粧紙、樹脂含浸磁性紙、樹脂含浸コア紙の他に、化粧板のソリを押さえるバランス紙、熱圧成形時の剥離性の改善、裏面の表面性改善のための樹脂含浸紙等を用いることができる。
これらバランス紙、樹脂含浸紙は、通常の熱硬化性樹脂化粧板に用いられるもので十分である。
【００１８】
本発明の熱硬化性樹脂化粧板は、通常のメラミン化粧板に準じ、例えば、以下の方法により製造される。
すなわち、樹脂含浸表面紙、樹脂含浸化粧紙、樹脂含浸磁性紙、樹脂含浸コア紙などを順次積層し、これらを加熱加圧プレスを用いて、加熱温度１１０〜１８０℃、加圧条件５０〜１００ｋｇ／ｍ２の成形条件で熱圧成形することにより得ることができる。この際、熱硬化性樹脂化粧板の表面に磁石がくっつきやすいように磁性紙は樹脂含浸化粧紙の直下に少なくとも１枚配することが重要で、コア層にはすべて樹脂含浸磁性紙を用いても良い。
なお、必要に応じて、バランス紙、樹脂含浸紙をこの順でコア紙の下に積層することもできる。
更に、特に意匠性に富むことを必要としなければ、化粧層のない構成、具体的には請求項３記載のようにコア材の少なくとも片面に樹脂含浸磁性紙を積層し、熱圧成形したものであってもよい。
【００１９】
実施例１
α−セルロースパルプ繊維１００重量部に対し、軟磁性体（戸田工業：ＢＳＦ−４００、平均粒子径２．８５μｍ、飽和磁束密度３８５０Ｇ）を３００重量部、内添薬品としてポリアミドポリアミンエピクロロヒドリン樹脂、カルボキシメチルセルロース、硫酸バンド、アルミン酸ソーダを用い、坪量が２００ｇ／ｍ２の磁性紙Ａを得た（灰分７１．２％、透気度８秒［ＪＩＳ  Ｐ  ８１１７  王研式平滑度試験機により測定、以下同じ］）。この磁性紙にメラミン樹脂からなる樹脂液を含浸して樹脂含浸磁性紙Ａを得た。樹脂含浸率は７６％であった。
【００２０】
実施例２
実施例１において、軟磁性体を、平均粒子径の大きいＢＳＮ−８２８(戸田工業：平均粒子径８．０μｍ、飽和磁束密度３１５０Ｇ)に代えた以外は実施例１と同様に処理し、磁性紙Ｂ及び樹脂含浸磁性紙Ｂを得た。
【００２１】
実施例３
α−セルロースパルプ繊維１００重量部に対し、軟磁性体（戸田工業：ＢＳＦ−５４７、平均粒子径３．３１μｍ、飽和磁束密度３５６０Ｇ）を１３８重量部、内添薬品としてポリアミドポリアミンエピクロロヒドリン樹脂、カルボキシメチルセルロース、硫酸バンド、アルミン酸ソーダを用い、坪量が１４０ｇ／ｍ２の磁性紙Ｃを得た（灰分５４．７％、透気度６秒）。この磁性紙にメラミン樹脂からなる樹脂液を含浸して樹脂含浸磁性紙Ｃを得た。樹脂含浸率は７６％であった。
【００２２】
実施例４
実施例１において、メラミン樹脂からなる樹脂液に代えてフェノール樹脂からなる樹脂液を含浸する以外は同様に処理し、樹脂含浸磁性紙Ｄを得た。樹脂含浸率は５０％であった。
【００２３】
実施例５
実施例４において、実施例１の軟磁性体に代えて実施例２の軟磁性体を用いた以外は同様に処理し、樹脂含浸磁性紙Ｅを得た。
【００２４】
実施例６
実施例３において、メラミン樹脂からなる樹脂液に代えてフェノール樹脂からなる樹脂液を含浸する以外は同様に処理し、樹脂含浸磁性紙Ｆを得た。樹脂含浸率は５０％であった。
【００２５】
実施例７〜１３
実施例１〜６で得られた樹脂含浸磁性紙を用い、表１に記載された条件で、メラミン化粧板及び積層板を製造した。実施例７〜１３で用いた樹脂含浸磁性紙は、順に樹脂含浸磁性紙Ａ、樹脂含浸磁性紙Ｂ、樹脂含浸磁性紙Ｃ、樹脂含浸磁性紙Ｄ、樹脂含浸磁性紙Ｅ、樹脂含浸磁性紙Ｆ、樹脂含浸磁性紙Ｃである。
なお、用いた樹脂含浸表面紙、樹脂含浸化粧紙、樹脂含浸コア紙、バランス紙、樹脂含浸紙は以下の通りである。
（ａ）樹脂含浸表面紙：太田産業（株）製、ＯＬ−２２
（ｂ）樹脂含浸化粧紙：パルプ１００重量部に、酸化チタン（５０重量部）、及び顔料（黄色顔料、赤色顔料：合計で０．０４重量部）を混入抄造して遮蔽性を持つ白色無地系の坪量８０ｇ／ｍ２（灰分３２％）の化粧紙を得た。これに、メラミン樹脂からなる樹脂液を含浸して、メラミン樹脂含浸化粧紙を得た。樹脂含浸率は１０１％であった。
（ｃ）樹脂含浸コア紙：太田産業（株）製、太田コア
（ｄ）バランス紙：太田産業（株）製：バランス紙
（ｅ）樹脂含浸紙：坪量２００ｇ／ｍ２の未晒しクラフト原紙にメラミン樹脂からなる樹脂液を含浸して坪量４４０ｇ／ｍ２の樹脂含浸紙を得た。樹脂含浸率は１２５％であった。
【００２６】
【表１】
2005273023.tif 000004
【００２７】
実施例７〜１２で得られたメラミン化粧板をキッチン扉の表面材として使用するため、加工工場にて加工したところ、金属板を挿入した化粧板よりも軽量で取扱が容易であり、かつ、カット時やポストフォーム加工時にも亀裂を生じることなく、美麗な仕上がりができた。更に、磁石を使用して、メモ用紙を複数枚係止したところ、十分な性能を得ることが出来た。
【産業上の利用可能性】
【００２８】
以上述べてきた通り、本発明の熱硬化性樹脂化粧板は、従来の化粧板と同様の工程・装置で製造でき、かつ加工も容易であるので、磁石により紙等を係止できる、家具、システムキッチン、その他内装材の表面材として、特に好適に用いることができる。
【図面の簡単な説明】
【００２９】
【図１】実施例７の熱硬化性樹脂化粧板の構成断面図である。
【符号の説明】
【００３０】
１    樹脂含浸化粧紙
２    樹脂含浸磁性紙
３    樹脂含浸コア紙
５    バランス紙
７    樹脂含浸紙
９    熱硬化性樹脂化粧板
【図１】
2005273023.tif 000005